(57)【要約】【課題】  容器の開口を閉じるために容器に熱結合されるのに適合したシール（１）を提供する。【解決手段】  前記シール（１）は、金属層（１０）、水蒸気及び分子状水素に対して透過性でありかつ容器に熱結合されることができるライナー（１２）、及び金属層（１０）とライナー（１２）との間に配置されかつ水と化学的に反応して分子状水素を発生することができる少なくとも一つの活性層（１１）を含む積層物である。【選択図】  図１
2013537500.tif 000002
【特許請求の範囲】
【請求項１】
容器を閉じるためのシール（１）において、前記シール（１）が、金属層（１０）、水蒸気及び分子状水素に対して透過性でありかつ容器に熱結合されることができるライナー（１２）、及び金属層（１０）とライナー（１２）との間に配置されかつ水と化学的に反応して分子状水素を発生することができる少なくとも一つの活性層（１１）を含む積層物であることを特徴とするシール。
【請求項２】
活性層（１１）が、水と化学的に反応して分子状水素を発生することができる活性物質を含むことを特徴とする請求項１に記載のシール。
【請求項３】
活性物質が、Ｉ，ＩＩ及びＩＩＩ族の金属、Ｉ，ＩＩ及びＩＩＩ族の金属水素化物、希土類金属、希土類水素化物、アルカリ金属水素化ホウ素、アルカリ土類金属水素化ホウ素、アルカリ金属水素化アルミニウム、水素化ケイ素、水素化スズ、及びそれらの組み合わせを含む群から選ばれることを特徴とする請求項２に記載のシール。
【請求項４】
活性物質が、水素化ナトリウム、水素化リチウム、水素化ホウ素ナトリウム、ナトリウム金属、リチウム金属、カリウム金属、水素化カルシウム、水素化マグネシウム、水素化リチウムアルミニウム、及びそれらの組み合わせを含む群から選ばれることを特徴とする請求項２または３に記載のシール。
【請求項５】
活性層（１１）が高分子マトリックスを含むことを特徴とする請求項１〜４のいずれか一つに記載のシール。
【請求項６】
高分子マトリックスがポリエチレンを含むことを特徴とする請求項５に記載のシール。
【請求項７】
高分子マトリックスがエチレン酢酸ビニル共重合体を含むことを特徴とする請求項５または６に記載のシール。
【請求項８】
高分子マトリックスが熱可塑性エラストマーを含むことを特徴とする請求項５〜７のいずれか一つに記載のシール。
【請求項９】
熱可塑性エラストマーがポリオレフィン配合物を含むことを特徴とする請求項８に記載のシール。
【請求項１０】
熱可塑性エラストマーがＳＥＢＳを含むことを特徴とする請求項８に記載のシール。
【請求項１１】
ライナー（１２）が熱溶融可能な高分子材料から構成されることを特徴とする請求項１〜１０のいずれか一つに記載のシール。
【請求項１２】
ライナー（１２）がポリエチレンを含むことを特徴とする請求項１１に記載のシール。
【請求項１３】
ライナーが熱可塑性エラストマーを含むことを特徴とする請求項１１または１２に記載のシール。
【請求項１４】
熱可塑性エラストマーがポリオレフィン配合物を含むことを特徴とする請求項１３に記載のシール。
【請求項１５】
熱可塑性エラストマーがＳＥＢＳを含むことを特徴とする請求項１３に記載のシール。
【請求項１６】
ライナー（１２）がエチレン酢酸ビニル共重合体を含むことを特徴とする請求項１１〜１５のいずれか一つに記載のシール。
【請求項１７】
ライナー（１２）がメタアクリレートオレフィン重合体を含むことを特徴とする請求項１１〜１６のいずれか一つに記載のシール。
【請求項１８】
ライナー（１２）が、塩化ビニル、酢酸ビニル及びジカルボン酸の共重合体を含むことを特徴とする請求項１１〜１７のいずれか一つに記載のシール。
【請求項１９】
金属層（１０）がアルミニウムから作られることを特徴とする請求項１〜１８のいずれか一つに記載のシール。
【請求項２０】
容器（Ｃ）と請求項１〜１９のいずれか一つに規定されたシール（１）とを含む組み立て体において、容器が、硬質プラスチック部（２ａ）により取り囲まれた開口（２ｂ）を含み、シール（１）のライナー（１２）が、開口（２ｂ）を閉じるために容器（Ｃ）の硬質プラスチック部（２ａ）に熱結合されていることを特徴とする組み立て体。
【請求項２１】
容器（Ｃ）が、分子状水素と分子状酸素の間の反応を促進するための触媒を含むことを特徴とする請求項２０に記載の組み立て体。
【請求項２２】
容器開口（２ｂ）を閉じるために容器の上に取り外し可能に取り付けられることができる取り外し可能な閉鎖キャップ（３）を含むことを特徴とする請求項２０または２１に記載の組み立て体。
【請求項２３】
取り外し可能な閉鎖体が、分子状水素と分子状酸素の間の反応を促進するための触媒を含むことを特徴とする請求項２２に記載の組み立て体。
【発明の詳細な説明】
【技術分野】
【０００１】
本発明は、水との化学反応から分子状水素を発生することができ、かつ容器を閉じるためにかつ酸素を掃去するために使用されることができる新規なシールに関する。この容器は、酸素により変性されうるいかなる酸素感受性物質（特に食品または例えばジュース、ビール、ワインのような飲料）を貯蔵するために使用されることができる。
【背景技術】
【０００２】
芳香族ポリエステル樹脂（特にポリエチレンテレフタレート（ＰＥＴ））は、任意の物質を貯蔵するための、特に食品または飲料を貯蔵するための種々のタイプの容器を作るために包装産業で広く使用されている。
【０００３】
ＰＥＴは、包装のための多数の価値ある性質を持つが、多くの用途のための十分なガス遮断性に欠ける。特に、その酸素透過性のため、ＰＥＴのみでは、酸素感受性の食品及び飲料製品、例えばビール、果物ジュース、幾らか炭酸ガスを含ませたソフトドリンク等を包装するために適していない。ＰＥＴはまた、二酸化炭素に対しても透過性であり、それはまた、ＰＥＴ容器内に貯蔵された炭酸ガスを含ませたソフトドリンクのような炭酸ガスを含ませた製品のための短い貯蔵寿命に導く。
【０００４】
容器を閉じるために、例えば容器上に取り外し可能にねじ込まれるかまたはスナップ嵌めされることができる取り外し可能なプラスチック閉鎖キャップを使用することが一般的である。
【０００５】
さらに、プラスチック包装の分野では、例えば乳製品（ＵＨＴミルク、ヨーグルト、クリームなど）またはトマトベースの製品のような感受性製品を貯蔵するために、熱封止容器、特に熱封止熱可塑性容器を使用することもまた、一般的な慣習である。この分野では、容器の硬い開かれた口は、封止箔を上部封止表面上に熱溶接することにより密閉される。熱溶接操作は、封止箔が容器を密閉し、かつ、例えば容器内に貯蔵されている製品のいかなる漏れも避けるような方法で実施される。熱溶接操作はまた、封止箔が容器と効果的に結合されるが、容器を開くために最終消費者により手ではがされることができるような方法で実施される。
【０００６】
容器の口を密閉するために従来技術で開示されかつ利用可能である様々な種類の熱溶接可能な封止箔がある。熱溶接可能な封止箔は、一般的に少なくとも二つの積層された層（熱伝導性層と熱溶接可能層）を含む。
【０００７】
ほとんどの場合、熱伝導性層は、例えばアルミニウム層のような良好な熱伝導性を持つ金属層である。アルミニウム層はまた、非常に高いガス遮断性を示す。アルミニウム層を含むシールの使用は、容器内へのまたは容器から外へのガス透過を有利に防ぎ、それにより容器内に貯蔵された製品の貯蔵寿命を高める。
【０００８】
熱溶接性層は、一般的に熱伝導性層の一つの面の上に被覆された例えばポリエチレンフィルムのような熱可塑性フィルムから作られる。
【０００９】
容器上への封止箔の熱溶接操作は、熱溶接性層が溶融されるような方法で封止箔を加熱することにより、かつ加熱された封止箔を容器口の上部封止表面に対して機械的に押圧することにより実施され、溶融された熱溶接可能層は、前記上部封止表面と接触状態にある。
【００１０】
封止箔の熱溶接可能層の加熱は、種々の加熱工程により得られることができる。最も一般的に使用される加熱工程は、特に高周波（ＨＦ）エネルギーによる封止箔の伝導加熱または封止箔の誘導加熱のいずれかを含む。
【００１１】
包装物品のガス遮断性、特に酸素及び／または二酸化炭素遮断性を改善するために、今や少なくとも一つの遮断層を含む多層包装物品、特に多層容器を使用するのが一般的である。例えば、瓶包装の分野では、中空硬質容器のための典型的かつ一般的な多層壁構造は、三層壁（ＰＥＴから作られた二つの内部及び外部層、及びこれらの二つのＰＥＴ層間にはさまれた一つの中間ガス遮断層）である。
【００１２】
遮断層の第一の既知のタイプは、特にＯ２及び／またはＣＯ２に対して優れたガス遮断性を持ち、かつ一般的に「受動遮断層」と呼ばれる高分子から作られるか、またはそれを含む。受動遮断層を作るために使用される高分子の中で、ポリアミドの単独重合体または共重合体が一般的に使用される。これらのポリアミドの中で、いわゆる「ＭＸＤ６」または「ＭＸＤ６ナイロン」（日本の三菱ガス化学会社により製造された特定のポリアミド物質）、すなわち主としてｍ−キシリレンジアミンから構成されたジアミン成分と、主としてアジピン酸から構成されたジカルボン酸成分との重縮合により製造されたポリ（ｍ−キシリレンアジパミド）、が好ましくは使用される。
【００１３】
さらに最近開発された遮断層の第二の既知のタイプは、酸素掃去性を持ち、かつ一般的に「能動遮断層」と呼ばれる重合性組成物から作られるか、またはそれを含む。一般的に言えば、能動遮断層は、酸素と反応しかつ酸素が層中に透過するときに酸素を「捕獲する」。従って、かかる能動遮断層は使用時に次第に「消費される」。
【００１４】
能動遮断層を作るために使用される重合性組成物の例は、特にヨーロッパ特許出願ＥＰ−Ａ−０３０１７１９またはヨーロッパ特許出願ＥＰ−Ａ−０５０７２０７に記載されている。前記重合性組成物は、一般的に被酸化性高分子と遷移金属触媒を含む。ＥＰ−Ａ−０３０１７１９では、好ましい被酸化性高分子はポリアミド、特にＭＸＤ６である。ＥＰ−Ａ−０５０７２０７では、一つの好ましい被酸化性高分子はポリブタジエンである。両方の場合において、好ましい遷移金属触媒は遷移金属塩、特にステアリン酸コバルトである。かかる組成物を作るために使用される他の既知の金属塩は、ロジウム、マンガン、銅、鉄である。
【００１５】
ポリアミド（例えばＭＸＤ６）及びポリエステル（例えばＰＥＴ）を含む少なくとも一つのガス遮断層を持つ多層包装物品により、包装された製品の貯蔵寿命に関して非常に良好な結果が達成されることができる。より詳細には、遮断層がポリアミド（例えばＭＸＤ６）、ポリエステル（例えばＰＥＴ）、及びコバルト塩のような触媒を含むとき、多層包装物品は、ビール、果物ジュース、トマトベースの製品のような酸素感受性製品を貯蔵するために使用されることができる。包装された製品の貯蔵寿命は、包装物品中のポリアミドの量及び遮断層の厚さに広く依存する。
【００１６】
また、容器壁内のポリアミドのようなガス遮断高分子の使用は、容器のリサイクルをより困難にする。加えて、ポリアミドが特に単層容器を作るために使用されるとき、容器を作るための工程時にポリアミドの配向による容器壁内の曇りの形成の危険がある。前記容器壁内の曇り形成は、包装された製品のより良好な外観を持たせるために、透明な容器、すなわち壁が目に見える白化または曇りを持たない容器を持つことが重要である全ての用途にとって明らかに有害である。
【００１７】
プラスチック容器のＯ２掃去性能を改善するために、Ｏ２掃去性を持つ層を含む閉鎖キャップで容器を閉鎖することも知られている。
【００１８】
酸素掃去性を持つ容器を作るための別の最近のルートは、ＰＣＴ出願ＷＯ２００８／０９０３５４に記載されている。Ｏ２掃去性は、例えば水と化学的に反応して分子状水素を発生することができる水素化物のような活性物質を使用することによって、そして容器に進入することができる酸素と前記分子状水素を反応させることによって得られる。ＰＣＴ出願ＷＯ２００８／０９０３５４の図４の変形例では、前記活性物質は、キャップ内に配置された栓内に組み込まれる。しかし、かかる変形例では、活性物質は、容器内に貯蔵された製品を不利に汚染しうる。
【発明の概要】
【発明が解決しようとする課題】
【００１９】
本発明の一般的かつ主要な目的は、水と化学的に反応して容器中に分子状水素を発生することができる活性物質を含む新規な閉鎖体を提案することである。
【００２０】
本発明のより詳細な目的は、水と化学的に反応して分子状水素を容器中に発生することができる活性物質を含み、かつ活性物質による容器の内容物の汚染のいかなる危険もなしに容器の内容物と接触されることができる新規な閉鎖体を提案することである。
【００２１】
本発明のより詳細な目的は、水と化学的に反応して分子状水素を容器中に発生することができる活性物質を含み、かつ容易に製造されることができる新規な閉鎖体を提案することである。
【００２２】
本発明のより詳細な目的は、容器のための新規な活性閉鎖体を提案することであり、前記閉鎖体は、容器の内側に、特に容器の透過性壁を通して透過することができる酸素、または容器のヘッド空間内に存在する酸素を掃去するために好適である。
【課題を解決するための手段】
【００２３】
少なくとも前述の一般的かつ主要な目的は、容器の開口を閉じるために容器に熱結合されるのに適合されている請求項１のシールにより達成される。本発明のこのシールは、金属層、水蒸気及び分子状水素に対して透過性でありかつ容器に熱結合されることができるライナー、及び金属層とライナーの間に配置されかつ水と化学的に反応して分子状水素を発生することができる少なくとも一つの活性層を含む積層物である。
【図面の簡単な説明】
【００２４】
本発明の他の特徴及び利点は、幾つかの閉鎖シールの実施態様の以下の説明を読むと、より明らかに分かるであろう。この説明は、非限定例としてかつ添付図面に関して与えられる。
【００２５】
【図１】図１は、本発明の閉鎖シールの一例の断面図である。
【００２６】
【図２】図２は、図１のシール及び取り外し可能な閉鎖キャップにより閉じられた容器口の部分断面図である。
【００２７】
【図３】図３は、図１のシールにより閉じられた容器口の他の可能な構成を示す概略断面図である。
【００２８】
【図４】図４は、図１のシールにより閉じられた容器口の他の可能な構成を示す概略断面図である。
【００２９】
【図５】図５は、図１のシールにより閉じられた容器口の他の可能な構成を示す概略断面図である。
【発明を実施するための形態】
【００３０】
図１に関して、シール１は、一緒に結合されている三つの層１０，１１，１２から作られた積層物（すなわち二つの外部層１０と１２の間にはさまれている内部活性層１１）である。
【００３１】
三つの層１０，１１，１２は同じ形状を持ち、積層物１の形状は容器開口の形状に適合され、その上にシールが熱結合される。積層物１の形状は、例えば、しかし必須ではないが、円盤である。
【００３２】
本発明は、三層の積層物に限定されず、三つより多い層を持つ積層物を包含する。図１の特別な実施態様では、活性層１１は、層１０及び１２と接触され、それらと両面で結合されている。この特別な、構成は任意であり、本発明の限定ではない。本発明はまた、三つより多い結合層を含む積層物を包含し、活性層１１は、少なくとも二つの層１０と１２の間に配置され、必ずしもこれらの層１０及び１２と直接接触していない。
【００３３】
外部層１０
外部層１０は、誘導によりまたは伝導により加熱されることができる金属層である。この層はより好ましくはアルミニウムから作られる。より詳細には、外部層１０は例えば薄いアルミニウム箔である。
【００３４】
内部層１１
内部活性層１１は外部層１０及び１２と両面で結合される。内部活性層は、水と化学的に反応してこの水との反応から分子状水素を発生することができる。活性層１１の材料は、かかる水素源を形成するいかなる活性物質からも作られることができ、またはそれを含むことができる。好ましくは、しかしそれのみではないが、水との接触の結果として分子状水素の解放のために好適な前記活性物質は、ＰＣＴ出願ＷＯ２００８／０９０３５４に記載された活性物質の一つである。
【００３５】
一つの好適な実施態様では、活性層１１の材料は、高分子マトリックス内に混入されかつ水と化学的に反応してこの水との反応から分子状水素を発生することができる活性物質を含む高分子マトリックスを含む。
【００３６】
好適な高分子マトリックス材料は、低密度ポリエチレン、特に線状低密度ポリエチレン、高密度ポリエチレン、ポリプロピレン、エチレン酢酸ビニル、スチレンブロック共重合体のような熱可塑性エラストマー（ＴＰＥ）、ポリオレフィン配合物、エラストマー合金、熱可塑性ポリウレタン、熱可塑性共重合ポリエステル、及び熱可塑性ポリアミド、またはそれらの配合物を含むが、それらに限定されない。特に、熱可塑性エラストマー材料中の良好な候補は、例えばＳＥＢＳ，ＳＥＰＳ，ＳＢＳ，ＳＢＣのようなポリスチレンブロックとゴムブロックからなるスチレンブロック共重合体を含む材料である。
【００３７】
マトリックス材料に対する活性物質の重量比は、少なくとも０．０１、好ましくは少なくとも０．０２であることができる。マトリックスは高分子マトリックスであることができ、前記活性物質はその中に分散されることができる。一般的に、いったん活性物質が高分子中に分散されると、水素の放出速度は、高分子マトリックス中への水の浸透速度及び／または選ばれたマトリックス内の水の溶解度のいずれかにより制限される。従って、水の高分子内の浸透速度または溶解度に基づいた高分子材料の選択は、いかなる数の活性物質からの分子状水素の放出速度を容易に制御可能にする。
【００３８】
高分子マトリックスは、少なくとも１重量％、好ましくは少なくとも２重量％の活性物質を含むことができる。高分子マトリックスは、２０重量％未満の活性物質を含むことができる。好適には、高分子マトリックスは、１〜１６重量％、好ましくは４〜１２重量％の活性物質を含む。高分子マトリックス中の材料の残りは、前記高分子材料を優先的に含むことができる。
【００３９】
水との接触の結果としての分子状水素の放出のために適した活性物質は、ＰＣＴ出願ＷＯ２００８／０９０３５４に記載されたものであることが好ましい。特に、前記活性物質は、金属及び／または水素化物を含むことができる。前記金属は、ナトリウム、リチウム、カリウム、マグネシウム、亜鉛またはアルミニウムから選択されることができる。水素化物は、無機のものであることができ、例えばそれは金属水素化物または水素化ホウ素を含むことができ、またはそれは有機のものであることができる。
【００４０】
より詳細には、活性物質は、ナトリウム金属、リチウム金属、カリウム金属、カルシウム金属、水素化ナトリウム、水素化リチウム、水素化カリウム、水素化カルシウム、水素化マグネシウム、水素化ホウ素ナトリウム、及び水素化ホウ素リチウムを含むが、それらに限定されない。
【００４１】
活性物質と水との間の反応速度が遅すぎる場合には、高分子マトリックスへの加水分解触媒及び／または薬剤の添加が使用されることができる。例えば、水素化ケイ素の加水分解の速度は、水酸化物またはフッ化物イオン、遷移金属塩、または貴金属触媒の使用により強化されることができる。
【００４２】
活性物質はまた、高分子マトリックスであることができる。例えばポリ（メチルヒドロ）シロキサンのような高分子水素化ケイ素は、高分子マトリックスと、水分と、接触するときに分子状水素を放出することができる活性物質の両方を与える。
【００４３】
外部層１２
外部層１２は、容器に熱結合されることができるライナーである。ライナー１２は、単層または多層要素であることができる。ライナー１２の材料は、以下のようなライナー１２を得るように選ばれることが好ましい：
（ｉ）容器の開口を閉じるために、容器に、特に容器のプラスチック部に熱結合可能であり、かつ
（ｉｉ）水蒸気及び分子状水素に対して透過性である。
【００４４】
ライナー１２の材料は、特徴（ｉ）及び（ｉｉ）を得ることを可能にするいかなる高分子材料であることもできる。ライナー１２の材料は、低密度ポリエチレン、特に線状低密度ポリエチレン、高密度ポリエチレン、ポリプロピレン、エチレン酢酸ビニル、スチレンブロック共重合体のような熱可塑性エラストマー（ＴＰＥ）、ポリオレフィン配合物、エラストマー合金、熱可塑性ポリウレタン、熱可塑性共重合ポリエステル、及び熱可塑性ポリアミド、メタクリル酸オレフィンベースの高分子、塩化ビニル、酢酸ビニル及びジカルボン酸の共重合体、またはそれらの配合物を含むが、それらに限定されない。特に、熱可塑性エラストマー材料の中の良好な候補者は、例えばＳＥＢＳ，ＳＥＰＳ，ＳＢＳ，ＳＢＣのようなポリスチレンブロックとゴムブロックからなるスチレンブロック共重合体を含む材料である。
【００４５】
図２−熱封止された容器
図２は、開口２ｂにより終わる硬質プラスチック首または口２を持つ容器Ｃを示す。この上部開口２ｂは、知られているように容器を製品で満たすために及び／または製品を容器の外側に注出するために使用される。この開口２ｂは、周囲上部封止表面２ａにより取り囲まれている。図１に関して前述したもののようなシール１が、容器開口２ｂを密閉するために容器Ｃに熱結合される。より詳細には、図２の実施態様では、シール１のライナー１２は、開口２ｂの全周上で、容器Ｃの上部封止表面２ａに熱結合される。
【００４６】
図２の特別な実施態様では、取り外し可能な閉鎖キャップ３はまた、開口２ｂを閉じるために容器Ｃ上に取り付けられる。この特別な実施態様では、閉鎖キャップ３は容器首２上にねじ込まれる。別の変形例では、閉鎖キャップ３は容器首２上にスナップ嵌めされることができる。
【００４７】
容器Ｃを熱封止するために、容器の首または口２は、硬いことが好ましく、容器の少なくとも首または口２は、プラスチック材料から作られる。例えば、容器Ｃの首または口２のために好適なプラスチック材料は、ポリエステル（ＰＥＴを含むがそれに限定されない）、ポリエーテルエステル、ポリエステルアミド、ポリウレタン、ポリイミド、ポリ尿素、ポリアミドイミド、ポリアミド、ポリカーボネート、ポリフェニレンオキシド、フェノキシ樹脂、エポキシ樹脂、ポリオレフィン（ポリプロピレン及びポリエチレンを含むがそれらに限定されない）、ポリアクリレート、ポリスチレン、ポリビニル（ポリ塩化ビニルを含むがそれに限定されない）、及びそれらの組み合わせを含むことができる。
【００４８】
容器（すなわち容器の本体）の残る部分の材料及び形状は重要ではない。特に、容器本体は、例えばいかなるプラスチック容器またはいかなる厚紙容器であることもできる。容器は、例えば瓶形状容器、フラスコ、広口瓶、チューブ、バッグ、ポーチであることができる。本発明の範囲内では、容器本体は、硬質、半硬質または軟質であることができる。本発明で考えられる容器の本体は、単層または多層構成のいずれかであることができる。単層または多層容器のいずれかで一つの層としてまたは一つ以上の層の一部として使用されることができる好適な材料は、ポリエステル（ＰＥＴを含むがそれに限定されない）、ポリエーテルエステル、ポリエステルアミド、ポリウレタン、ポリイミド、ポリ尿素、ポリアミドイミド、ポリアミド、ポリカーボネート、ポリフェニレンオキシド、フェノキシ樹脂、エポキシ樹脂、ポリオレフィン（ポリプロピレン及びポリエチレンを含むがそれらに限定されない）、ポリアクリレート、ポリスチレン、ポリビニル（ポリ塩化ビニルを含むがそれに限定されない）、及びそれらの組み合わせを含む。前述の高分子の全ては、それらのいずれかの希望の組み合わせであることができる。
【００４９】
容器Ｃは、射出成形、射出吹込成形（ＩＢＭ）、射出延伸−吹込成形（ＩＳＢＭ）、押出吹込成形、熱成形、回転成形、折りたたみを含むがそれらに限定されない、従来技術で公知のいかなる方法を用いることによっても製造されることができる。
【００５０】
シール１を容器Ｃ上に熱結合するための方法は、従来技術で知られており、いかなる公知の熱封止法または誘導封止法であることができる。
【００５１】
熱封止法では、外部層１０は伝導により加熱され、シールは上部封止表面２ａに対して機械的に押圧される。従って、熱はライナー１２に伝達され、それは溶融しかつ開口２ｂの全周上で容器の上部封止表面２ａに熱結合される。
【００５２】
誘導封止法では、外部層１０は、例えばＨＦエネルギーを使用することにより誘導により加熱され、シールは上部封止表面２ａに対して機械的に押圧される。従って、熱はライナー１２に伝達され、それは溶融しかつ開口２ｂの全周上で容器の上部封止表面２ａに熱結合される。
【００５３】
両方の場合（熱封止及び誘導封止法）において、熱溶接操作は、ライナー１２シールが容器と効果的に結合されるが、容器を開くために最終消費者により手で剥されることができるような方法で実施される。
【００５４】
図２に関して、いったんシール１が容器Ｃに結合されると、ライナー１２は、容器Ｃの内側ＩＮに面し、かつ容器内に貯蔵された製品が活性層１１と接触するのを防ぎかつ活性層１１の活性物質（Ｈ２発生体）が容器中に移動するのを防ぐ保護バリヤーを形成する。この層１２はまた、活性層１１と接触する水の進入を制限し、それにより長期間に渡る活性層１１による分子状水素の制御された放出を得ることを可能にする。
【００５５】
シールの製造方法
幾つかの方法が、シール１を製造するために実施されることができる。
【００５６】
第一の方法では、好適な材料の三つのフィルムまたはシートにより構成されかつ層１０，１１，１２にそれぞれ対応する三層積層物が、熱結合により形成され、この積層物が、次いでシール１を形成するために切断されまたは打ち抜かれる。
【００５７】
第二の方法では、二つの層１１及び１２から作られた積層物が同時押出しにより製造され、この同時押出しされた二層積層物が、次いで三層積層物を形成するために金属層１０により積層され、それは、次いでシール１を形成するために切断されまたは打ち抜かれる。
【００５８】
第三の方法では、各層に相当する三つの片は、好適な材料のフィルムまたはシートを切断するかまたは打ち抜くことにより得られ、これらの片は、接着剤により及び／または硬化により一緒に積み重ねられかつ組み立てられる。好適な接着剤は、例えばイソシアネートを持つポリエステルであり、ポリウレタンを得るためにポリオールと架橋される。
【００５９】
Ｏ２掃去
使用時に、容器Ｃが製品、特に酸素感受性製品を含み、かつ閉鎖シール１により閉じられるとき、ライナー１２は、活性層１１と容器Ｃ内に貯蔵された製品との間のいかなる接触も避ける。容器のヘッド空間内に含まれた水蒸気は、ライナー１２を通して透過し、かつ活性層１１と接触状態に入る。
【００６０】
結果として、活性層１１の活性物質は、ライナー１２を通して容器ヘッド空間に移動しかつ透過する分子状水素を生成する。この分子状水素は、容器内にその透過性壁を通して入ることができる酸素と結合する。結果として水素と酸素の間の反応が起こり、水が生成される。この酸素掃去反応は、閉鎖キャップ３内に及び／または容器壁内に及び／または容器首内に含まれる触媒により触媒作用を及ぼされることができる。
【００６１】
多くの遷移金属、金属ホウ化物（例えばホウ化ニッケル）、金属炭化物（例えば炭化チタン）、金属窒化物（例えば窒化チタン）、及び遷移金属塩及び錯体を含む、多数の触媒が、酸素と水素の反応に触媒作用を及ぼすことが知られている。ＶＩＩＩ族金属は特に有効である。ＶＩＩＩ族金属の中で、パラジウムと白金が、それらの低毒性、及び副産物の形成が全くないか又はほとんどなしで水素及び酸素の水への変換を触媒作用するのに極めて高い効率性のため、特に好ましい。この触媒は、好ましくはレドックス触媒である。
【００６２】
図３から５の実施態様
図３の実施態様では、シール１は、容器Ｃの首２の外面２ｃにも熱結合されている周囲スカート１ａを含む。
【００６３】
図４の実施態様では、容器首２は、ねじ込みねじ山を含まず、容器開口２ｂは、シール１によってのみ閉じられる。
【００６４】
図５の実施態様では、シール１は、凹所４を形成するために機械的圧力により変形されている。従って、この実施態様では、シール１の中央部は、容器首２の内側に配置される。
【図１】
2013537500.tif 000003
【図２】
2013537500.tif 000004
【図３】
2013537500.tif 000005
【図４】
2013537500.tif 000006
【図５】
2013537500.tif 000007
【国際調査報告】
2013537500.tif 000008
2013537500.tif 000009
2013537500.tif 000010